(57)【要約】【課題】保湿性、作業性を向上し、形成された焼結体の性能を向上させ、焼結時の収縮率を減少させる。【解決手段】提供される銀粘土は球状銀粉末、薄片状銀粉末、結合剤及び油から成る。球状銀粉末及び薄片状銀粉末の量は銀粘土の合計量に対して５０重量％〜９６重量％の範囲である。この組成物の銀粘土は、保湿性、作業性を向上し、焼結時の収縮率を減少させ、それによって形成された焼結体の性能を向上させる。【選択図】なし【特許請求の範囲】
【請求項１】
球状銀粉末、薄片状銀粉末、結合剤及び油から成り、
前記球状銀粉末及び前記薄片状銀粉末の合計量は５０重量％〜９６重量％の範囲であり、前記結合剤の量は３重量％〜４９．９９重量％の範囲であり、前記油の量は０．０１重量％〜１重量％の範囲であり、これらの量は前記球状銀粉末、前記薄片状銀粉末、前記結合剤及び前記油の合計量に基づいていることを特徴とする銀粘土。
【請求項２】
前記球状銀粉末の前記薄片状銀粉末に対する重量比は２：３〜３：２の範囲であることを特徴とする請求項１記載の銀粘土。
【請求項３】
前記球状銀粉末及び前記薄片状銀粉末の合計量は５０重量％〜９６重量％の範囲であり、前記結合剤の量は３．９５重量％〜１４．９５重量％の範囲であり、前記油の量は０．０１重量％〜０．０５重量％の範囲であり、これらの量は前記球状銀粉末、前記薄片状銀粉末、前記結合剤及び前記油の合計量に基づいていることを特徴とする請求項１又は請求項２記載の銀粘土。
【請求項４】
前記球状銀粉末は０．１μｍ〜５μｍの範囲の粒径を有し、前記薄片状銀粉末は１μｍ〜２０μｍの範囲の長さを有することを特徴とする請求項１乃至請求項３何れか１項記載の銀粘土。
【請求項５】
前記球状銀粉末は分散剤及び前記分散剤で被覆された銀球から成り、前記球状銀粉末の前記分散剤はラウリン酸、ミリスチン酸、オレイン酸、ステアリン酸、ベヘン酸、オレイン酸アンモニウム、オレイン酸メチル、ポリナフタレンスルホン酸のナトリウム塩及びこれらの任意の組合せから成る群から選択され、
前記薄片状銀粉末は分散剤及び前記分散剤で被覆された銀薄片から成り、前記薄片状銀粉末の前記分散剤はラウリン酸、ミリスチン酸、オレイン酸、ステアリン酸、ベヘン酸、オレイン酸アンモニウム、オレイン酸メチル、ポリナフタレンスルホン酸のナトリウム塩及びこれらの任意の組合せから成る群から選択されることを特徴とする請求項１乃至請求項４何れか１項記載の銀粘土。
【請求項６】
前記油はオリーブ油、コーン油、大豆油、ヤシ油、パーム油、ヒマワリ油、ゴマ油、綿実油、ステアリン酸油又はパルミチン酸から成り、
前記結合剤は、水及びセルロースから成り、
前記セルロースはリグノセルロース、メチルセルロース及びカルボキシメチルセルロースから成る群から選択されることを特徴とする請求項１乃至請求項５何れか１項記載の銀粘土。
【発明の詳細な説明】
【技術分野】
【０００１】
本発明は、銀粘土に係り、特に、美術工芸品、宝飾品及びアクセサリーのための銀粘土に関する。
【背景技術】
【０００２】
小型の電気炉は、加熱効率と温度調節が劣るために、効果的にその内部温度を制御ができず、したがって全体銀粘土を焼結することはできない。特許文献１によって開示されているように、従来技術の発明者らは銀粘土の組成物を改善している。この銀粘土は、２μｍ未満の平均粒径を有する球状銀粉末の１５重量％〜５０重量％、２μｍ〜１００μｍの範囲の平均粒径を有する微粒化銀粉末の５０重量％〜８５重量％及び有機結合剤を含んでおり、銀粘土が純粋な銀の融点より低い温度、即ち５５０℃〜７１０℃で完全に焼結されることを確保せんとする。また、銀粘土を低温で焼結して作成された焼結体は、所望の引張強さ及び密度を有することができる。しかしながら、銀粘土の保湿を改善するための技術的な態様は、先行技術には開示されていない。
【０００３】
乾燥した銀粘土は成形のために軟化又は再利用することができないことを考慮して、特許文献２の発明者らは、粘性銀粉末、フラクシング剤、酸化剤、接着剤及び保水剤からなる銀粘土を開示している。上記の粘性銀粉末は、５μｍの粒径を有する銀粒子と、この銀粒子を被覆するアルキルメルカプタン及びポリビニルピロリドンのような粘性物質とから構成されている。保水剤の使用により、銀粘土は親水性及び軟化特性を得ることができ、このため乾燥した銀粘土に水を添加した後、乾燥した銀粘土は軟化されて造形化することができる。しかしながら、上記の保水剤は銀粘土から作成された焼結体の強度及び張力を低下させ、各種添加剤の添加は銀粘土に含まれる不純物を増加させる傾向があり、共に焼結体の特性を劣化させる。
【先行技術文献】
【特許文献】
【０００４】
【特許文献１】ＴＷ  ５８４６１３（＝ＪＰ  ４２６５１２７  Ｂ２）
【特許文献２】ＴＷ  Ｉ３５４６５６
【発明の概要】
【発明が解決しようとする課題】
【０００５】
従来の銀粘土の欠点に鑑み、本発明の１つの目的は、保湿及び形状加工性を改善することである。
【０００６】
本発明の他の目的は、焼結によって生じる銀粘土の収縮率を減少させることである。
【０００７】
さらに、本発明の別の目的は、銀粘土から生成された焼結物品の引張強度を増加させることである。
【課題を解決するための手段】
【０００８】
前述の目的を達成するため、本発明は、球状銀粉末、薄片状銀粉末、３重量％〜４９．９９重量％の結合剤及び０．０１重量％〜１重量％の油から成る銀粘土を提供し、これらの量は上記の球状銀粉末、上記の薄片状銀粉末、上記の結合剤及び上記の油の合計量に基づくものである。球状銀粉末及び薄片状銀粉末の合計量は、球状銀粉末、薄片状銀粉末、結合剤及び油の合計量に基づいて、５０重量％〜９６重量％の範囲である。
【０００９】
好ましくは、球状銀粉末と薄片状銀粉末の合計量は７０重量％〜９６重量％の範囲であり、結合剤の量は３．９５重量％〜２９．９９重量％の範囲であり、油の量は０．０１重量％〜０．０５重量％の範囲であり、これらの量は球状銀粉末、薄片状銀粉末、結合剤及び油の合計量に基づくものである。
【００１０】
より好ましくは、球状銀粉末及び薄片状銀粉末の合計量は８０重量％〜９６重量％の範囲であり、結合剤の量は３．９５重量％〜１９．９５重量％の範囲であり、油の量は０．０１重量％〜０．０５重量％の範囲であり、これらの量は球状銀粉末、薄片状銀粉末、結合剤及び油の合計量に基づくものである。
【００１１】
さらにより好ましくは、球状銀粉末及び薄片状銀粉末の合計量は８５重量％〜９１重量％の範囲であり、結合剤の量は８．９５重量％〜１４．９５重量％の範囲であり、油の量は０．０１重量％〜０．０５重量％の範囲であり、これらの量は球状銀粉末、薄片状銀粉末、結合剤、及び油の合計量に基づくものである。
【００１２】
したがって、上記の組成物の銀粘土は焼結中に収縮を招くことがより少なくなり、このようにして銀粘土から作成された焼結体は改良された引張力をもたらす。
【００１３】
好ましくは、球状銀粉末の薄片状銀粉末に対する重量比は１：４〜４：１の範囲であり、より好ましくは３：７〜７：３の範囲であり、さらにより好ましくは２：３〜３：２の範囲であり、もっとさらにより好ましくは１：１〜３：２の範囲である。球状銀粉末の薄片状銀粉末に対する重量比を制御することにより、銀粘土は焼結されて低収縮率及び改善された引張強度を有する焼結体を形成する。
【００１４】
上記の球状銀粉末は表面処理で任意に改善され、薄片状銀粉末についてもそのように行うことができる。好ましくは、球状銀粉末は表面処理されていない原初の球状銀粉末、表面処理された球状銀粉末又はそれらの組み合わせから成り、薄片状銀粉末は表面処理されていない原初の薄片状銀粉末、表面処理された薄片状銀粉末又はそれらの組み合わせから成る。
【００１５】
好ましくは、球状銀粉末は重量比４：６〜６：４で表面処理されていない原初の球状銀粉末及び表面処理された球状銀粉末から成り、薄片状銀粉末は重量比４：６〜６：４で表面処理されていない原初の薄片状銀粉末及び表面処理された薄片状銀粉末から成る。
【００１６】
好ましくは、上記の球状銀粉末は分散剤及び分散剤で被覆された銀球から成り、薄片状銀粉末は分散剤及び分散剤で被覆された銀薄片から成る。球状銀粉末の分散剤及び薄片状銀粉末の分散剤は、独立して、ラウリン酸、ミリスチン酸、オレイン酸、ステアリン酸、ベヘン酸、オレイン酸アンモニウム、オレイン酸メチル、ポリナフタレンスルホン酸のナトリウム塩、又はそれらの任意の組合せであり得る。分散剤は、保湿、柔軟性、成形性の優れた効果を有し、それによって銀粘土の形状加工性を改善する。
【００１７】
好ましくは、球状銀粉末は０．１μｍ〜５μｍの範囲の粒径を有し、薄片状銀粉末は１μｍ〜２０μｍの範囲の長さを有する。
【００１８】
好ましくは、球状銀粉末は０．１ｍ２／ｇ〜１０ｍ２／ｇの範囲の比表面積を有し、薄片状銀粉末は、０．２ｍ２／ｇ〜１０ｍ２／ｇの範囲の比表面積を有する。
【００１９】
銀粘土中に含まれる油は、植物油、動物油、ステアリン酸又はパルミチン酸であり得る。特に、適用可能な植物油はオリーブ油、コーン油、大豆油、ヤシ油、パーム油、ヒマワリ油、ゴマ油又は綿実油であり得るが、これらに限定されるものではない。
【００２０】
上記の結合剤は水及びセルロースから成り、水のセルロースに対する重量比は５：１〜１：５の範囲である。銀粘土の結合剤中に含まれるセルロースは、リグノセルロース、メチルセルロース又はカルボキシメチルセルロースであり得る。
【発明の効果】
【００２１】
本発明の銀粘土によれば、保湿及び形状加工性を改善すること、焼結によって生じる銀粘土の収縮率を減少させること及び／又は銀粘土から生成された焼結物品の引張強度を増加することが達成できる。
【００２２】
本発明の他の目的、利点及び新規な特徴は、以下の詳細な説明から添付の図面と併せて一層明らかとなる。
【図面の簡単な説明】
【００２３】
【図１】銀球の走査型電子顕微鏡画像である。
【図２】銀薄片の走査電子顕微鏡画像である。
【発明を実施するための形態】
【００２４】
次に、本発明の銀粘土を好ましい実施例について図面を参照して詳述する。
【００２５】
以下、この技術分野の当業者にとっては、下記の実施例から本発明にしたがう銀粘土の利点及び効果を容易に理解することができる。ここに提案した明細書は例示のみの目的のための好ましい実施例であり、本発明の範囲を限定することを意図するものではないことが理解されるべきである。本発明の精神および範囲から逸脱することなく種々の改善及び変形がなされて本発明を実施又は適用できる。
【００２６】
調製実施例１〜５
調製実施例１〜５で使用された原料は、球状銀粉末及び薄片状銀粉末を含んでいて、両者は分散剤で表面処理された。
【００２７】
上記の球状銀粉末は、Solar Applied Materials Technology社から「ＳＰ０３」として商業的に入手可能であって、オレイン酸で被覆された銀球から成るものであった。球状銀粉末は、０．１μｍ〜５μｍの範囲の粒径、約０．７μｍの平均粒径（Ｄ５０）、０．１ｍ２／ｇ〜１０ｍ２／ｇの範囲の比表面積を有していた。
【００２８】
商業的に入手可能の試料の強熱減量（ＬＯＩ）率を決定するために、球状銀粉末を一例として採用することとし、１００℃で１時間乾燥した球状銀粉末をるつぼに入れ、１０００℃で１時間予備加熱し、冷却した後、秤量し分解前の球状銀粉末の質量を得た。るつぼ中で秤量された球状銀粉末は、２００℃から１０００℃まで加熱し、炉内でさらに５時間維持し、その後２００℃まで冷却し、秤量し、分解後の球状銀粉末の質量を得た。
【００２９】
試料のＬＯＩは、次式によって以下のように算出した。
ＬＯＩ（％）＝（ｍ０−ｍ１）／ｍ０×１００％
ここに、ｍ０は、分解前の試料の質量を表す。
ｍ１は、分解後の試料の質量を表す。
【００３０】
上述の方法によれば、球状銀粉末は、０．２％のＬＯＩを有すると決定された。上記のＬＯＩは、商業的に入手可能の球状銀粉末に含まれるオレイン酸の量を表した。
【００３１】
薄片状銀粉末は、Solar Applied Materials Technology社から「ＳＧ００Ａ３」として商業的に入手可能であって、オレイン酸で被覆された銀薄片から成るものであった。薄片状銀粉末は、２μｍ〜２０μｍの範囲の長さ、約３．７μｍの平均長さ、０．２ｍ２／ｇ〜１０ｍ２／ｇの範囲の比表面積及び上述の方法によって決定された０．２％のＬＯＩを有していた。
【００３２】
銀球と銀薄片の形態は、走査型電子顕微鏡で観察した。図１及び図２に示すように、銀球は５μｍ〜０．１μｍの粒径を有し、銀薄片は２μｍ〜２０μｍの長さ及び２〜２０のアスペクト比、即ち長さ対厚さの比を有していた。
【００３３】
商業的に入手可能の球状銀粉末及び商業的に入手可能の薄片状銀粉末は表１に示す種々の比率でそれぞれ混合され、調製実施例１〜３の銀混合粉末、調製実施例４の球状銀粉末及び調製実施例５の薄片状銀粉末を調製した。
【００３４】
調製実施例６
調製実施例６で使用した原料は、商業的に入手可能の球状銀粉末（ＳＰ０３）、商業的に入手可能の薄片状銀粉末（ＳＧ００Ａ３）、表面処理なしの銀球（原初の球状銀粉末）及び表面処理なしの銀薄片（原初の薄片状銀粉末）を含んでいた。上記の商業的に入手可能の球状銀粉末及び商業的に入手可能の薄片状銀粉末は上述した特性を持っていた。表面処理なしの銀球及び銀薄片はオレイン酸でコーティングされておらず、したがって両方は上述の方法によって決定された０％のＬＯＩ率を有していた。銀球は０．１μｍ〜５μｍの範囲の粒径、約０．７μｍの平均粒径（Ｄ５０）、０．１ｍ２／ｇ〜１０ｍ２／ｇの範囲の比表面積を有していた。銀薄片は、２μｍ〜２０μｍの範囲の長さ、約３．７μｍの平均長さ、０．２ｍ２／ｇ〜１０ｍ２／ｇの範囲の比表面積を有していた。
【００３５】
重量比１：１で商業的に入手可能の球状銀粉末及び表面処理なしの銀球から成る球状銀粉末は、重量比１：１で商業的に入手可能の薄片状銀粉末及び表面処理なしの銀薄片から成る薄片状銀粉末と混合され、調製実施例６の銀混合粉末を調製した。
【００３６】
表１に示すように、商業的に入手可能の球状銀粉末及び表面処理なしの銀球の合計量は５０重量％であり、商業的に入手可能の薄片状銀粉末及び表面処理なしの銀薄片の合計量は、銀混合粉末の合計量に基づいて５０重量％であった。
【００３７】
調製実施例１〜３及び６の銀混合粉末、調製実施例４の球状銀粉末及び調製実施例５の薄片状銀粉末は、タップ密度／かさ密度アナライザー（Autotap/Dual Autotap）を用いて分析し、粉末試料のタップ密度を測定した。粉末試料１０ｇを体積シリンダーに入れ、タップを３０００回、その後タップ試料の高さを観察し、タップ密度を決定した。タップ密度の結果を表１に列挙した。
【００３８】
【表１】
2017014548.tif 000002
【００３９】
実施例１〜９：銀粘土
実施例１〜９で使用した銀原料は調製実施例１〜３及び６から調製した銀混合粉末を含んでいた。上記の銀混合粉末は表２に列挙された比にしたがって結合剤及び植物油と混合され、実施例１〜９の銀粘土を得た。上記の結合剤は水及びリグノセルロースを重量比１０：１で含んでいた。実施例１〜９で使用した植物油はオリーブ油であった。
【００４０】
実施例１〜９で使用した銀混合粉末の試料番号及び銀混合粉末、結合剤及び植物油の量は表２に列挙した。列挙された量は銀混合粉末、結合剤及び植物油の合計量に基づいて計算した。
【００４１】
【表２】
2017014548.tif 000003
【００４２】
比較例１：銀粘土
比較例１で使用した銀原料は調製実施例５からの球状銀粉末から成るものであった。上記の球状銀粉末は重量比１０：１で水及びリグノセルロースを含む結合剤とオリーブ油で混合され、比較例１の銀粘土を得た。球状銀粉末、結合剤及び植物油の量は、それぞれ９０重量％、９．９８重量％、０．０２重量％であった。
【００４３】
比較例２：銀粘土
比較例２で使用した銀原料は調製実施例５からの薄片状銀粉末から成るものであった。上記の薄片状銀粉末は重量比１０：１で水及びリグノセルロースを含む結合剤とオリーブ油で混合され、比較例２の銀粘土を得た。薄片状銀粉末、結合剤及び植物油の量は、それぞれ９０重量％、９．９８重量％、０．０２重量％であった。
【００４４】
比較例３：銀粘土
比較例１で使用した銀原料は銀球及び銀薄片を含んでいたが、両者ともオレイン酸で表面処理されていなかった。表面処理なしの銀球のＬＯＩ率は０％であった。銀球は０．１μｍ〜５μｍの範囲の粒径、約０．７μｍの平均粒径（Ｄ５０）、０．１ｍ２／ｇ〜１０ｍ２／ｇの範囲の比表面積を有していた。表面処理なしの銀薄片のＬＯＩ率も０％であった。銀薄片は、２μｍ〜２０μｍの範囲の長さ、約３．７μｍの平均長さ、０．２ｍ２／ｇ〜１０ｍ２／ｇの範囲の比表面積を有していた。
【００４５】
上記の銀球及び銀薄片は重量比１０：１で水及びリグノセルロースを含む結合剤とオリーブ油で混合され、比較例３の銀粘土を得た。銀球及び銀薄片の合計量は９０重量％であり、結合剤及び植物油のそれぞれの量は、それぞれ９．９８重量％、０．０２重量％であった。
【００４６】
試験例１：スラスト力
試験例１において、実施例１〜３及び比較例１から調製された銀粘土は、直径０．５ｃｍ、長さ３ｃｍの円筒状の試料にそれぞれ造形された。円筒状の試料は４０℃、湿度４０％で２０分間セットされ、その後０．５ｃｍの露出長さのホルダー上に保持され、サンプルのスラスト力を表面張力計（ＤＴ−５００、TECLOCK社製）で測定した。より大きなスラスト力がより高い表面硬度を表しており、銀粘土は期間セット時により迅速に乾燥していることを示した。サンプルのスラスト力の結果を表３に列挙した。
【００４７】
試験例２：裂断長
試験例２において、実施例１〜３及び比較例１から調製された銀粘土は、直径０．３ｃｍ、長さ３ｃｍの円筒状の試料にそれぞれ造形された。円筒状の試料は２１℃、湿度６５％で３０分間セットされ、その後６０ｍｍ／分の伸長速度で水平引張試験機（ＪＳＨ−Ｈ１０００、ＪＩＳＣ社製）を用いて破損するまで延長され、裂断長を測定した。
【００４８】
より長い破断長さはより良い延性を表しており、銀粘土は期間セット時に、より遅く乾燥していることを示した。試料の破断長さの結果を表３に列挙した。
【００４９】
【表３】
2017014548.tif 000004
【００５０】
表３に示すように、比較例１の銀粘土のスラスト力は、実施例１〜３のものよりも明らかに高く、比較例１の銀粘土の裂断長は、実施例１〜３のものよりも短かった。即ち、単に、球状銀粉末を含有し、薄片状銀粉末を欠いている銀粘土、即ち比較例１の銀粘土は、球状銀粉末及び薄片状銀粘土の両者を含む銀粘土、即ち実施例１〜３の銀粘土よりもはるかに迅速に乾燥し、このため比較例の銀粘土は、より硬い表面を有し、実施例１〜３のものに比べて造形することが不可能であった。
【００５１】
銀原料として球状銀粉末及び薄片状銀粉末の両方を採用することで、銀粘土の乾燥を遅くし、銀粘土の裂断長を延長し、このため実施例１〜３の銀粘土は、十分に長い期間内に造形することができ、保湿性及び造形作業性を改善したことがわかる。
【００５２】
特に、実施例１〜３の結果から、球状銀粉末及び薄片状銀粉末の量の差が小さい場合、銀粘土のスラスト力及び表面硬度は低下し、銀粘土は期間設定時により遅く乾燥し、このため優れた造形加工性を有することを示している。したがって、重量比１：１で球状銀粉末及び薄片状銀粉末を有する銀粘土、即ち実施例３の銀粘土は実施例１〜３のものの中で最も実現可能な造形加工性を提供する。
【００５３】
試験例３：焼結収縮
試験例３において、実施例１〜７及び比較例１及び２から調製された銀粘土は直径０．３ｃｍ、長さ６ｃｍの円筒状の試料にそれぞれ造形された。上記の長さは、焼結前の試料の長さであった。これは原初の長さと呼ばれる。次いで、円筒形の試料は６５０℃で３０分間それぞれ焼結され、焼結試料を調製した。その後、焼結試料の焼結後の長さがそれぞれ記録され、試験した試料の焼結収縮率は、次式にしたがって以下のようにそれぞれ算出した。
【００５４】
【数１】
2017014548.tif 000005
【００５５】
試料の収縮率の結果を表４に列挙した。
【００５６】
試験例４：引張力
試験例４において、実施例１〜７及び比較例１及び２から調製された銀粘土は直径０．３ｃｍ、長さ３ｃｍの円筒状の試料にそれぞれ造形された。円筒状の試料は３０分間、６５０℃にセットされ、各焼結体の試料を調製した。その後、焼結試料は引張試験機（３３６９、INSTRON社製）によって０．１ｍｍ／分の伸長速度で測定し、焼結された試料の引張力を測定した。引張力の結果を表４に列挙した。
【００５７】
【表４】
2017014548.tif 000006
【００５８】
上記表１に示したように、調製実施例１〜３の銀混合粉末のタップ密度は調製実施例４の球状銀粉末のそれよりも、かつ調製実施例５の薄片状銀粉末のそれよりも総て高く、調製実施例３の銀混合粉末は調製実施例１〜５のうち最も高いタップ密度を有していた。
【００５９】
表２に示すように、実施例１〜３のうち銀混合粉末、結合剤及び植物油の混合比は全て同一である。しかしながら、実施例１〜３の銀粘土は比較例１、２に比べて焼結後の収縮の発生が小さくなって、実施例１〜３の銀粘土は比較例１、２のそれに比べて、より高い引張強度を有する焼結試料にそれぞれ作成された。即ち、銀原料として球状銀粉末及び薄片状銀粉末の両者を採用し、銀粘土の組成を制御することで、銀粘土の銀混合粉末のタップ密度を改善し、焼成前後の試料の寸法差を減少させ、即ち焼結後に発生した銀粘土の収縮率を減少し、焼結試料の引張強度を増大させる。
【００６０】
表４に示すように実施例４〜７の結果から、球状銀粉末及び薄片状銀粉末をより多く含む銀粘土は焼結後、少ない収縮となり、その焼結試料は、より高い引張強度を有していた。したがって、球状銀粉末及び薄片状銀粉末の合計量が球状銀粉末及び薄片状銀粉末、結合剤及び油の合計量に基づいて９０重量％〜９６重量％の範囲にあったとき、銀粘土は改善された性能を有する焼結試料に形成されるのである。
【００６１】
試験例５：重量損失
試験例５において、実施例８、９及び比較例３から調製された銀粘土は、試験済試料として使用され、２１℃、湿度４０％で１０分間混和された。混和の前後で試験済試料の重量が記録され、次式にしたがって計算され、重量損失（単位：パーセント（％））を得た。試験済試料の重量損失が大きくなるにつれて乾燥速度が速くなることを示しており、銀粘土はより速く乾燥され、したがって劣った加工性を有していることを示した。
【００６２】
【数２】
2017014548.tif 000007
【００６３】
実験結果は、実施例８の銀粘土が重量損失１．０５％を有したこと、実施例９の銀粘土が重量損失１．１％を有したこと、比較例３の銀粘土が重量損失１．５％を有したことを示した。球状銀粉末及び薄片状銀粉末の周囲にオレイン酸のような分散剤をコーティングすることで、乾燥期間内に銀粘土の重量損失を減少させ、銀粘土の乾燥速度を遅くすることができ、それによって銀粘土に対して優れた保湿性、柔軟性及び造形性を付与することが分かる。したがって、分散剤で被覆された銀球及び銀薄片両者を含む銀粘土は、改善された造形加工性を有する。
【００６４】
銀原料として球状銀粉末及び薄片状銀粉末の両者を採用し、球状銀粉末及び薄片状銀粉末、結合剤及び油のそれぞれの量を制御することは、銀粘土の保湿性を高め、乾燥速度を遅くし、造形作業性を改善するために有益である。また、銀粘土を焼結することにより引き起こされる収縮率の低下、焼成試料の引張強度の増加を図ることができ、銀粘土から作成された焼結体試料の特性は、銀混合粉末のタップ密度を制御することによって改善される。
【００６５】
従来の銀粘土と比較して、本発明の銀粘土は、保湿性及び造形作業性をその焼結試料の特性を維持することを前提に改善し、そのため銀粘土は美術工芸品、宝飾品及びアクセサリーを作成するためにより有用である。
【００６６】
本発明の多くの特徴及び利点が前述の説明において本発明の構造の細部及び特長と共に記載されているが、その開示は単なる例示に過ぎないものである。変更は、細部に亘って、特に形状、寸法及び部品の配置の事項において添付の特許請求の範囲が表現されている用語の広い一般的な意味によって示される最大限で本発明の原理内にて行うことができる。
【図１】
2017014548.tif 000008
【図２】
2017014548.tif 000009